(57)【要約】【課題】長時間にわたり弾発力並びに耐衝撃性に優れたガットを提供する。【解決手段】繰り返し単位の９５モル％以上が、下記式（１）で示されるポリケトンで構成される繊維フィラメントを少なくとも５０質量％以上含有することを特徴とするガット。【化１】2008099859.tif 000005【選択図】なし【特許請求の範囲】
【請求項１】
繰り返し単位の９５モル％以上が、下記式（１）で示されるポリケトンで構成される繊維フィラメントを少なくとも５０質量％以上含有することを特徴とするガット。
【化１】
2008099859.tif 000004
【発明の詳細な説明】
【技術分野】
【０００１】
本発明はガットに関するものであり、特に長時間にわたり弾発力に優れたガットに関する。
【背景技術】
【０００２】
従来、テニスやバトミントン等のラケットのガットには、牛や羊の腸、鯨筋等の動物筋に適度の撚りをかけて樹脂によりコーティングした天然ガットや、ポリアミド繊維等の合成繊維を用いたものが提供されている。
天然ガットは、弾発力、コントロール性、打球感、ホールド感は良好であるが、耐久性、耐水性が低いという問題がある。
これに対して、合成繊維製のガットは、耐久性、耐水性は良好であるが、ガットの張りを強くし反発性を良くした状態で長時間使用した場合には、徐々にガットが伸長して、ガットのテンションが低下して弾発力が低くなり、ガットを張り替える必要がしばしばあった。特にナイロンは公定水分率が高く湿潤状態になると更に伸長する特性があり、ガットが濡れた場合にはその傾向が強い。
特許文献１には、アラミド繊維を用いたガットが耐衝撃性等に優れていることが開示されているが、ガットの生命線である弾発力については充分とはいい難く、長時間にわたり弾発力に優れたガットが要求されていた。
【０００３】
【特許文献１】特開平０５−１６１７２６号公報
【発明の開示】
【発明が解決しようとする課題】
【０００４】
本発明は、長時間にわたり弾発力に優れたガットを提供するものである。
【課題を解決するための手段】
【０００５】
本発明者らは、前記課題を解決するために鋭意検討した結果、本発明に到達したものである。
すなわち、本発明は下記の通りである。
（１）繰り返し単位の９５モル％以上が、下記式（１）で示されるポリケトンで構成される繊維（以下、ポリケトン繊維という）フィラメントを少なくとも５０質量％以上含有することを特徴とするガット。
【化１】
2008099859.tif 000002
【発明の効果】
【０００６】
本発明は、長時間にわたる弾発力、並びに耐衝撃性に優れたガットを提供するものである。
【発明を実施するための最良の形態】
【０００７】
本発明について以下に具体的に説明する。
本発明のポリケトン繊維を構成するポリケトンは、繰り返し単位の９５モル％以上、好ましくは９８モル％以上、特に好ましくは９９．６モル％以上が、上記式（１）で示されるものであり、５モル％未満の範囲で、上記式（１）以外の繰り返し単位、例えば、下記式（２）に示すもの等を含有していても良い。
【化２】
2008099859.tif 000003
但し式中、Ｒは、エチレン以外の炭素数１〜３０の有機基であり、例えば、プロピレン、ブチレン、１−フェニルエチレン等であり、Ｒの水素原子の一部または全部が、ハロゲン基、エステル基、アミド基、水酸基、エーテル基で置換されていてもよい。もちろん、Ｒは二種以上であってもよく、例えば、プロピレンと１−フェニルエチレンが混在していてもよい。
【０００８】
ポリケトンの固有粘度［η］は、好ましくは１ｄｌ／ｇ以上、より好ましくは２ｄｌ／ｇ以上、特に好ましくは４ｄｌ／ｇ以上、２０ｄｌ／ｇ以下、１５ｄｌ／ｇ以下、１０ｄｌ／ｇ以下が好ましい。
尚、ポリケトンの固有粘度［η］は次の定義式に基づいて求められる値である。
［η］＝ｌｉｍ（Ｔ−ｔ）／（ｔ・Ｃ）
Ｃ→０
式中のｔ及びＴは、それぞれヘキサフルオロイソプロパノール（セントラル硝子（株）社製）及び該ヘキサフルオロイソプロパノールに溶解したポリケトンの希釈溶液の２５℃での粘度管の流過時間である。Ｃは、上記希釈溶液の濃度であり、ヘキサフルオロイソプロパノール１００ｍｌ中のポリケトンの質量（ｇ）である。
ポリケトンには必要に応じて、酸化防止剤、ラジカル抑制剤、他のポリマー、艶消し剤、紫外線吸収剤、難燃剤、金属石鹸等の添加剤を含んでいてもよい。
【０００９】
次に、ポリケトン繊維の好ましい特性としては、引張強度は５ｃＮ／ｄｔｅｘ以上、より好ましくは１０ｃＮ／ｄｔｅｘ以上、特に好ましくは１５ｃＮ／ｄｔｅｘ以上、３０ｃＮ／ｄｔｅｘ以下であり、引張伸度は３％以上、より好ましくは３．５％以上、特に好ましくは４％以上、８％以下、より好ましくは７％以下、特に好ましくは６％以下であり、引張弾性率は１００ｃＮ／ｄｔｅｘ以上、より好ましくは２００ｃＮ／ｄｔｅｘ以上、特に好ましくは３００ｃＮ／ｄｔｅｘ以上、１０００ｃＮ／ｄｔｅｘ以下である。
ポリケトン繊維の形態はフィラメントであり、長さ方向に均一なものや太細のあるものでもよく、繊維の断面形状は、丸型、三角、Ｌ型、Ｔ型、Ｙ型、Ｗ型、八葉型、偏平（扁平度１．３〜４程度のもので、断面形状がＷ型、Ｉ型、ブーメラン型、波型、串団子型、まゆ型、直方体型等の偏平フィラメント）、ドッグボーン型等の多角形型、多葉型、中空型や不定形なものでもよい。
【００１０】
好ましい単糸繊度は、マルチフィラメントの場合は０．０１〜１０ｄｔｅｘ、より好ましくは０．１〜１０ｄｔｅｘ、特に好ましくは０．５〜５ｄｔｅｘであり、モノフィラメントの場合は、１０〜１００００ｄｔｅｘ、より好ましくは１０〜５０００ｄｔｅｘである。又、好ましい総繊度は１０〜１００００ｄｔｅｘ、より好ましくは３０〜５０００ｄｔｅｘの範囲である。
ポリケトン繊維の糸条形態は、マルチフィラメント糸、モノフィラメント糸であり、本発明の目的達成上、マルチフィラメント糸が好ましい。
本発明において、ポリケトン繊維フィラメントが、ガットを構成する繊維に占める質量比率は、少なくとも５０質量％以上、好ましくは７０質量％以上、さらに好ましくは９０質量％以上であり、５０質量％未満では本発明の目的が達成されない。
【００１１】
ポリケトン繊維フィラメントを用いてガットを作製する方法としては、モノフィラメント又はマルチフィラメントを３０〜１００００本合撚して、総繊度を９０００〜２００００ｄｔｅｘとなし、次いで、ポリマーにより接着、被覆してガットとする方法、又、６００〜１００００ｄｔｅｘのモノフィラメント１〜２０本を芯糸とし、側糸に２〜３００ｄｔｅｘのマルチフィラメントを配置して、総繊度を９０００〜２００００ｄｔｅｘとなし、ポリマーにより接着、被覆してガットとする方法、さらには芯糸並びに側糸にもマルチフィラメントを配置（芯糸の単糸繊度が、側糸の単糸繊度より細くしたりあるいは太くする）してポリマーにより接着、被覆してガットとする方法などが挙げられる。
ここで、総繊度を９０００〜２００００ｄｔｅｘとなし、ポリマーにより接着、被覆することとは、フィラメント間空隙の充填接着並びに最外層の被覆のためにナイロン樹脂、ウレタン樹脂、その他の合成樹脂等を用いてコーティング等により接着、被覆層を設けることであり、これによりガットの摩耗を防止すると共に耐久性が更に向上し好ましい。また更に、被覆層の上にフッ素樹脂、シリコーン樹脂による被覆層を形成すると更に好ましい。
【００１２】
本発明では上記のこれら方法に特に限定されるものではなく、ポリケトン繊維フィラメントによって、芯糸または側糸あるいは全部を構成したガットであればよく、希望に応じて５０質量％未満、好ましくは３０質量％以下の範囲内において芯糸または側糸あるいはその一部に、従来公知のガットに用いられる各種繊維例えば天然ガットに用いられる動物筋や、ポリアミド繊維やアラミド繊維（パラ系、メタ系）、ポリビニルアルコール繊維、ポリ（ｐ−フェニレンベンゾビスオキサゾール）繊維、超高分子量ポリオレフィン繊維が合撚等で混用されていてもよい。
ポリケトン繊維フィラメントが、マルチフィラメントの場合、１０００Ｔ／ｍ以下の加撚を施し、強固に結束させることが好ましいが、加工時の結束性さえ保たれれば、無撚であっても良い。
【００１３】
尚、例えば屋外で強い紫外線を受けることによってポリケトン繊維の引張強度等の低下を抑制する目的で、繊維又はガットの接着剤や被覆層に、紫外線吸収剤、例えば、ベンゾフェノン系、ベンゾトリアゾール系、ヒンダードアミン系の一種又は二種以上の組み合わせ、及び／又は紫外線遮蔽剤、例えば、酸化チタン、酸化鉄、酸化セリウム等の微粒子があり、平均粒径が０．０１〜０．６μｍのもの、を含有させることが好ましい。紫外線吸収剤及び／又は紫外線遮蔽剤の含有量は、ガットの質量に対して０．００１〜１０質量％が好ましい。
本発明のガットを、例えばテニスラケットに張設するに際しては、少なくとも縦糸に用いるのが好ましく、用いるガット全てを本発明のガットで構成するのが最適であるが、縦糸又は横糸の一方のみに用い、他方に従来公知のガットを用いてもよい。好ましくは、用いるガットの５０質量％以上が本発明のガットで構成されているのがよい。
【実施例】
【００１４】
本発明を実施例などに基づいて更に具体的に説明するが、本発明はこれら実施例などにより何ら限定されるものではない。
本発明における測定方法及び評価方法は以下の通りである。
（１）引張強度、引張伸度、引張弾性率
ＪＩＳ−Ｌ−１０１３に準じて測定する。
サンプル長：２０ｃｍ、引張速度：２０ｃｍ／分で測定し、２０回測定した時の平均値を求める。
（２）弾発力、耐衝撃性の評価
作製したガットをテニスラケットに、縦糸６０ポンド、横糸５０ポンドで張設し、３０人のテニススクールのアマチュアプレーヤーに実際に硬式テニスボールを打球させ、弾発力、耐衝撃性についてアンケート調査を行い以下の評価基準で評価した。この調査はガットを張設して１日後及び２０日後の２回について行った。
◎：３０人中２４人以上が良いと答えた場合
○：３０人中１８〜２３人が良いと答えた場合
△：３０人中１５〜１７人が良いと答えた場合
×：３０人中１４人以下が良いと答えた場合
【００１５】
［実施例１］
８４０ｄｔｅｘ／６２５ｆのポリケトン繊維マルチフィラメント（旭化成せんい（株）社製；商標名サイバロン；引張強度１８ｃＮ／ｄｔｅｘ、引張伸度５％、引張弾性率３５０ｃＮ／ｄｔｅｘ）４本を引き揃え、３３６０ｄｔｅｘ／２５００ｆのマルチフィラメントを得た。更にこのマルチフィラメントを５本引き揃え７０Ｔ／ｍの加撚を施し、ナイロン系接着剤で接着し、更にナイロン樹脂により最外層に被覆層を形成しガットを作製した。
得られたガットを評価した結果は、１日後の弾発力、耐衝撃性は共に◎、２０日後の弾発力、耐衝撃性も共に◎と優れたものであった。
【００１６】
［比較例１］
実施例１において、ポリケトン繊維に代えて１６７０ｄｔｅｘ／９６４ｆのパラ系アラミド繊維マルチフィラメント糸（引張強度２０ｃＮ／ｄｔｅｘ、引張伸度４．５％、引張弾性率５００ｃＮ／ｄｔｅｘ）２本を引き揃え、３３４０ｄｔｅｘ／１９２８ｆのマルチフィラメントを得た。更にこのマルチフィラメントを５本引き揃え７０Ｔ／ｍの加撚を施し、ナイロン系接着剤で接着し、更にナイロン樹脂により最外層に被覆層を形成しガットを作製した。
得られたガットを評価した結果は、１日後の弾発力は○、耐衝撃性は○、２０日後の弾発力は△、耐衝撃性は○と実施例１に対比して劣ったものであった。
【産業上の利用可能性】
【００１７】
本発明は、長時間弾発力並びに耐衝撃性に優れたガットを提供できるものである。